(57)【要約】【課題】  携帯電話、無線ＬＡＮ等は大容量のデータを扱うためにＧＨｚ帯を利用するようになり、さらに、例えば２ＧＨｚ帯と５ＧＨｚ帯といった複数のＧＨｚ帯が一般的に混在する環境になりつつあり、オフィスビル等においては、その電波環境が悪化し、情報の漏洩、動作遅延等の発生が懸念されているが、複数のＧＨｚ帯に有効で建材としても手軽に使用できる電波吸収板がなかった。【解決手段】  入射側から磁性材料を含むシート層、スペーサー層、カーボン及びフェライトを含む軽量体層そして反射層から構成される電波吸収板とする【選択図】  図１
2005150530.tif 000002
【特許請求の範囲】
【請求項１】
主に、入射側から磁性材料を含むシート層、スペーサー層、カーボン及びフェライトを含む軽量体層そして反射層から構成される電波吸収板であって、１〜１０ＧＨｚの周波数帯において１５ｄＢ以上を吸収する周波数のピークが２つ以上であることを特徴とする電波吸収板。
【請求項２】
請求項１において、該スペーサー層の厚さ、該軽量体層の厚さ、カーボンの濃度及びフェライトの濃度のうち少なくとも一つを変えることにより周波数のピークを移動できることを特徴とする電波吸収板。
【発明の詳細な説明】
【技術分野】
【０００１】
本発明は建材として使用されるＧＨｚ帯に有効な電波吸収板に関する。
【背景技術】
【０００２】
近年においては、携帯電話、無線ＬＡＮ等は大容量のデータを扱うためにＧＨｚ帯を利用するようになり、さらに、例えば、２ＧＨｚ帯と５ＧＨｚ帯といった複数のＧＨｚ帯が一般的に混在する環境になりつつある。
【０００３】
特に、林立するオフィスビル等においては、その電波環境が悪化し、互いに電波干渉を起こすこともあり、情報の漏洩、動作遅延等の発生が懸念されている。
【０００４】
対策として、作業空間のシールド化を行い、内外部からの電波の漏洩を防ぎ、かつ内部からの電波反射に対して吸収材を用いることで通信環境を改善すること、当然ながら、複数のＧＨｚ帯、例えば２ＧＨｚ帯と５ＧＨｚ帯において、同時に通信環境を改善することが求められ、そのために、手軽に建材として使用できる電波吸収板が要求されている。
【０００５】
手軽に建材として使用できる電波吸収板は、中空パネルを利用したもの（例えば、特許文献１参照）や硬質発泡樹脂体（例えば、特許文献２参照）がある。
【特許文献１】特開平９−８３１７７号公報
【特許文献２】特開２００２−３４８９８７号公報
【発明の開示】
【発明が解決しようとする課題】
【０００６】
しかし、低周波帯においてのみ有効であったり、ＧＨｚ帯において有効でも特定のＧＨｚ帯にのみ有効であり、複数のＧＨｚ帯に有効で建材としても手軽に使用できる電波吸収板がなかった。
【課題を解決するための手段】
【０００７】
入射側から磁性材料を含むシート層、スペーサー層、カーボン及びフェライトを含む軽量体層そして反射層から構成される電波吸収板とし、吸収周波数のピークを２つ以上とし、該スペーサー層の厚さ、該軽量体層の厚さ、カーボンの濃度及びフェライトの濃度のうち少なくとも一つを変えることにより周波数のピークを移動させる。
【発明の効果】
【０００８】
本発明の電波吸収板によれば、複数のＧＨｚ帯を特定して電波を吸収できるので、例えば２ＧＨｚ帯と５ＧＨｚ帯とにおいて効率良く通信環境を改善することができる、さらに、シート層を入射側としたので、内装として利用する場合に、クロス等の化粧材を容易かつ確実に施工できる、比較的薄く（２０ｍｍ以下）かつ軽く（５〜２５Kｇ／ｍ２）できるので手軽に建材として利用できる等の効果が得られる。
【発明を実施するための最良の形態】
【０００９】
本発明の電波吸収板は、図１に示すように、入射側から磁性材料を含むシート層１０、スペーサー層２０、カーボン及びフェライトを含む軽量体層３０そして反射層４０から構成されるものであるが、必要に応じて該シート層の外側に化粧材を設けることもできる。
【００１０】
磁性材料を含むシート層１０は、鉄の純度が９６％以上、粒度が１〜２０μの磁性材料を１０〜９０体積％、主に無機鉱物からなる希釈材を１０〜９０体積％、そして、比誘電率３以下のバインダーを５〜８０体積％から構成される。
なお、比誘電率３以下のバインダーとしては、主にウレタンエラストマー、シリコンエラストマー、ゴム等の熱可塑性樹脂であるが、基本的に磁性材料に反応することなく、均一分散で固定化出来る材料であれば問題なく、有機物に限らず、例えばセメントでもよい。
【００１１】
スペーサー層２０は、厚さが１〜１０ｍｍで比誘電率が１〜２のものである。
【００１２】
カーボン及びフェライトを含む軽量体層３０は、主に軽量骨材を熱硬化性樹脂でバインドし、粒度２〜４０μのカーボンを０．０２〜０．５ｇ／ｃｍ３の濃度、粒度が１０μ前後のフェライトを０．０５〜１．０ｇ／ｃｍ３の濃度で含まれるものである。
カーボンとしては主にグラファイトを用いるが、導電性を有するものであればよい。
なお、軽量骨材とは軽量かつ分散と希釈効果のある物であり、例えば、マイクロバルーン、フェノールフォーム屑、硬質ウレタンフォーム屑、おが屑、セルロースファイバー等である。
バインダである熱硬化性樹脂としては、フェノール樹脂、ウレタン樹脂、シリコン樹脂等があるが、これらは、例えばモールディングの場合に混ぜて型に入れて、固める際に使い易いからである。
また、フェライトの粒度を１０μ前後としたのは、より粒径の大きい物はより効果が高くなるが、分散がより難しくなり、扱いにくくなるからである。
【００１３】
反射層４０は、金属板や金属箔等の電波を反射するものであり、入射した電波は該シート層１０、該スペーサー層２０、そして該軽量体層３０の中で吸収されるが、吸収されなかった電波は反射されて、再度上記の各層において吸収されることで効率が高くなる。
【００１４】
次に、実施例１として、周波数２ＧＨｚ帯と５ＧＨｚ帯とにおいて、１５ｄＢ以上の反射損失が得られる電波吸収板を作製する。
【００１５】
磁性材料を含むシート層１０は、磁性材料としてＢＡＳＦ社製「Ｃａｒｂｏｎｙｌ  Ｉｒｏｎ  Ｐｏｗｄｅｒ  ＥＮ」１０．５ｇと希釈剤としてタルク７ｇとバインダとしてウレタンエラストマである第一工業製薬株式会社製「エイムフレックス（商標）Ｈ７７７８」３．５ｇとを混ぜ、９０℃で硬化させて、厚さ２．５ｍｍで体積約７．０６５ｍｌのシート層が得られた。
【００１６】
スペーサー層２０は厚さ２．０ｍｍのアクリル板を用いた。
【００１７】
カーボン及びフェライトを含む軽量体層３０は、カーボンとしてオリエンタル産業株式会社製「カーボン粉ＡＴ２０」８．４７８ｇとフェライトとして川鉄フェライト株式会社製「ソフトフェライトＭＢ−３パウダー」７．０６５ｇと軽量骨材として松本油脂製薬株式会社製「マツモトマイクロスフェアー（商標）Ｆ−８０ＥＤ」０．９ｇと熱硬化性樹脂として旭有機材工業株式会社製のフェノール樹脂「ＰＦ−ＬＫ３システム」１０．５ｇとを混合し型温８５℃で硬化させて厚さ９ｍｍで体積７０．６５ｃｍ３の樹脂層が得られた。
【００１８】
反射層４０は厚さ０．１ｍｍのアルミ箔を用いた。
【００１９】
実施例１で得られた電波吸収板を、シート層を入射側にして、反射損失を測定した。その反射損失の周波数特性を図２に示す。  周波数２．４ＧＨｚ周辺の反射損失のピーク（第一ピーク）と５．２ＧＨｚ周辺の反射損失のピーク（第二ピーク）とにおいて、３０ｄＢ以上の反射損失が得られたことがわかる。
【００２０】
実施例１において、アクリル板の厚さを変化させて、第一ピークと第二ピークの吸収周波数を測定したのが図３である。特に、第二ピークにおいてスペーサーであるアクリル板の厚さを厚くすれば吸収周波数は低い方に移動することがわかる。
【００２１】
次に、実施例１におけるカーボン及びフェライトを含む軽量体層の厚さを変化させて、吸収周波数と吸収量を測定したのが図４と図５である。該軽量体層の厚さが厚くなれば、吸収周波数は低くなり、また、その吸収量は約９ｍｍ以下で明確に下がる。
【００２２】
次に、実施例１におけるカーボン及びフェライトを含む軽量体層について、該軽量体層に対するカーボン濃度（ｇ／ｃｍ３）を変化させて、吸収周波数と吸収量を測定したのが図６と図７である。
該軽量体層のカーボン濃度が濃くなれば、吸収周波数は低くなり、また、その吸収量は約０．１ｇ／ｃｍ３を最大にして下がっている。濃度がより薄い方ではその誘電体であるカーボンの絶対量がより少なく、より濃い方では反射してしまう。
【００２３】
さらに、上記実施例をもとに、カーボン濃度を０．０８ｇ／ｃｍ３と０．１２ｇ／ｃｍ３とに固定して、フェライト濃度（ｇ／ｃｍ３）を変化させて、吸収周波数と吸収量を測定したのが図８と図９である。
フェライト濃度が濃くなれば吸収周波数が低くなり、また、その吸収量については、特にカーボン濃度０．１２ｇ／ｃｍ３の場合に、フェライト濃度が０．０５から０．２ｇ／ｃｍ３の範囲では約３０ｄＢと高い吸収量を示している。
このことは、本発明においての第一ピークを設定するさいに有用である。
【産業上の利用可能性】
【００２４】
一般的な住環境において、携帯電話、無線ＬＡＮ等による電波環境の悪化を防ぐ建材として利用できる。
【図面の簡単な説明】
【００２５】
【図１】本発明の電波吸収板の構成を示した図である。
【図２】実施例１における反射損失の周波数特性を示したグラフである。
【図３】アクリル板の厚さの変化と第一ピーク及び第二ピークの吸収周波数の関係を示したグラフである。
【図４】カーボン及びフェライトを含む軽量体層の厚さの変化と吸収周波数の関係を示したグラフである。
【図５】カーボン及びフェライトを含む軽量体層の厚さの変化と吸収量の関係を示したグラフである。
【図６】カーボン及びフェライトを含む軽量体層に対するカーボン濃度の変化と吸収周波数の関係を示したグラフである。
【図７】カーボン及びフェライトを含む軽量体層に対するカーボン濃度の変化と吸収量の関係を示したグラフである。
【図８】フェライト濃度の変化と吸収周波数の関係を示したグラフである。
【図９】フェライト濃度の変化と吸収量の関係を示したグラフである。
【符号の説明】
【００２６】
１０  磁性材料を含むシート層
２０  スペーサー層
３０  カーボン及びフェライトを含む軽量体層
４０  反射層
【図１】
2005150530.tif 000003
【図２】
2005150530.tif 000004
【図３】
2005150530.tif 000005
【図４】
2005150530.tif 000006
【図５】
2005150530.tif 000007
【図６】
2005150530.tif 000008
【図７】
2005150530.tif 000009
【図８】
2005150530.tif 000010
【図９】
2005150530.tif 000011
【手続補正書】
【提出日】平成15年11月27日(2003.11.27)
【手続補正１】
【補正対象書類名】図面
【補正対象項目名】図９
【補正方法】変更
【補正の内容】
【図９】
2005150530.tif 000012